(57)【要約】      （修正有）【課題】生分解性金属製のステントにおいて、従来の薬剤溶出性ステントと同等の性能を有し、金属の溶出による炎症を起こさない薬剤溶出性ステントを提供する。【解決手段】外表面と内表面とを有する円筒形状のステント本体と、前記ステント本体７の外表面と内表面を被覆している第１被覆層６と、前記第１被覆層を完全に覆うように被覆している第２被覆層５と、を具備しており、前記第１被覆層は、ポリマー４単独により形成され、前記第２被覆層は、ポリマー２と血管内膜肥厚抑制剤３から形成される構成とする。【選択図】図２
2015154921.tif 000002
【特許請求の範囲】
【請求項１】
外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層と、を具備しており、
前記第１被覆層は、ポリマー単独により形成され、前記第２被覆層は、ポリマーと血管内膜肥厚抑制剤である第１組成物から形成されているステント。
【請求項２】
請求項１において、前記血管内膜肥厚抑制剤の必須成分がシロリムス、エベロリムス、バイオリムスＡ９、ゾタロリムス、タクロリムス、パクリタキセルであるステント。
【請求項３】
請求項１において、前記第１被覆層の厚さが、０．５~５μｍの範囲内にあり、第２被覆層の厚さが１~２０μｍの範囲内にあるステント。
【請求項４】
請求項１において、前記血管内膜肥厚抑制剤は、病変部に血管内膜肥厚抑制剤を送達し、血管内膜肥厚を抑制する効果があるステント。
【請求項５】
請求項１において、前記第１被覆層または／および第２被覆層を形成するポリマーが、生分解性ポリマーであるステント。
【請求項６】
請求項５において、前記生分解性ポリマーが、ポリ乳酸、ポリ（乳酸―グリコール酸）、ポリグリコール酸、ポリカプロラクトン、ポリ（乳酸―ε―カプロラクトン）、またはポリ（グリコール酸―ε―カプロラクトン）であるステント。
【請求項７】
請求項１において、前記生分解性の金属材料が、マグネシウムまたはマグネシウム合金から形成されているステント。
【請求項８】
請求項１において、前記血管内膜肥厚抑制剤は前記ポリマーに結晶状態でサブミクロンオーダの粒子状にミクロ分散したステント。
【請求項９】
請求項１における前記第１被覆層または／および第２被覆層を、低級アルキルケトン溶剤、低級アルキルエステル溶剤に溶解した溶液を用いて、ステント本体の少なくとも外表面を被覆し、被覆後、前記溶剤を除去して第１被覆層または／および第２被覆層を形成するステントの製造方法。
【請求項１０】
請求項１において、前記第１被覆層は、前記ステントを血管内に留置し、生分解性の金属材料の分解を抑制する方法。
【請求項１１】
請求項１において、前記第２被覆層は、前記ステントを血管内に留置し、前記ステントから血管内膜肥厚抑制剤を放出させて、血管内膜肥厚を抑制する方法。
【請求項１２】
請求項１において、外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層と、を具備しており、
前記第１被覆層は、ポリマー単独により形成され、前記第２被覆層は、ポリマーと血管内膜肥厚抑制剤である第１組成物から形成され、前記第１被覆層の前記ポリマー（Ｗ）と前記第２被覆層の前記ポリマー（Ｘ）と前記血管内膜肥厚抑制剤（Ｙ）の重量構成比率（Ｗ：Ｙ：Ｘ）が、１：１：１〜１：１：３の範囲であることを特徴とするステント。
【請求項１３】
請求項１に記載のステントにおいて、
３７℃のリン酸緩衝生理食塩水中で、前記ステントの浸漬時点から前記第２被覆層の前記血管内膜肥厚抑制剤の放出が、少なくとも約１日〜最大約３ヶ月間にわたるように調節することを特徴とする、前記血管内膜肥厚抑制剤のステントからの放出の調整方法。
【請求項１４】
請求項１３において、前記第１組成物において、前記血管内膜肥厚抑制剤が、ポリマー中にミクロ分散することにより、前記血管内膜肥厚抑制剤の放出を調節している、前記血管内膜肥厚抑制剤のステントからの放出の調整方法。
【請求項１５】
請求項１４において、前記第組成物を溶解する溶剤を低級アルキルケトン溶剤、低級アルキルエステル溶剤の中から選択し、選択された溶剤により第１組成物を溶解した溶液を用いて、前記コア構造体の外表面と内表面を第２被覆層として形成することにより、前記血管内膜肥厚抑制剤の放出を調整している、前記血管内膜肥厚抑制剤のステントからの放出の調整方法。
【請求項１６】
請求項１５において、前記第１組成物を溶解する溶剤を低級アルキルケトン溶剤、低級アルキルエステル溶剤の中から選択し、選択された溶剤により第１組成物を溶解した溶液を用いて、第１被覆層を被覆後、第２被覆層を形成することにより、前記血管内膜肥厚抑制剤の放出を調整している、前記血管内膜肥厚抑制剤のステントからの放出の調整方法。
【発明の詳細な説明】
【技術分野】
【０００１】
本発明は、生体内の管腔に生じた狭窄部若しくは閉塞部に留置して開放状態に維持するステントに関する。特に、生分解性の金属製ステントから溶出される金属によっておこる炎症抑制、狭窄した血管系の処置に有用な血管内膜肥厚抑制剤を担持した生分解性の金属製ステント、およびその製造方法に関する。
【背景技術】
【０００２】
近年、生活習慣の欧米化並びに高齢化に伴い、我が国においても心筋梗塞、狭心症、脳卒中、末梢血管疾患等の動脈硬化性疾患が益々増加している。このような動脈硬化性疾患に対する確実な治療法として、例えば心臓の冠状動脈における経皮的冠動脈形成術（以下、ＰＴＣＡという）に代表されるような、血管の狭窄部或いは閉塞部を外科的に開大させる経皮的インターベーションが普及している。
【０００３】
ＰＴＣＡとは、先端にバルーン（風船）が付いた細いチューブ（カテーテル）を、腕や大腿部の動脈から挿入して心臓冠動脈の狭窄部に通した後、先端のバルーンを膨らませ、狭窄した血管を押し拡げることで、血流を回復させる手技である。これにより、病変部の血管内腔は拡張され、それにより血管内腔を通る血流は増加する。
【０００４】
しかし、カテーテルによって血管壁が傷つけられたりすると、血管壁の治癒反応である血管内膜の増殖が起こり、ＰＴＣＡにより冠狭窄病変部の開大に成功したうちの約３０〜４０％に再狭窄が生じる。再狭窄が生じた場合は再びＰＴＣＡを行う必要があるため、その予防法、治療法の確立が急務となっている。
【０００５】
この問題を解決するため、近年、血管、気管、食道、尿道等の管腔に生じた狭窄部に留置して開放状態を維持するステントと呼ばれる医療器具が使用されている。このステントには、小さく折り畳んだ収縮状態のステントを目的部位に挿入した後、収縮を維持する応力を除去し、ステント自体の復元力により半径方向に拡張して生体器官の内面に密着固定される自己拡張タイプと、ステント内に配置されたバルーンの拡張力によりステントを拡張させるバルーン拡張タイプとがある。しかし、狭窄部にステントを留置するのみでは再狭窄を十分に抑制できていないのが現状である。
【０００６】
一般に、ＰＴＣＡあるいはステント留置を行った血管部位は、内皮細胞の剥離あるいは弾性板損傷等の傷害を受けており、これらに対する生体治癒反応は比較的長期（ステント留置後、約２ヶ月間）に亘ると考えられている。より詳細には、ヒトにおける再狭窄の成因は、主としてＰＴＣＡあるいはステント留置後１〜３日間に生じる単球の接着・浸潤に見られる炎症過程と、約４５日後に最も増殖性がピークとなる平滑筋細胞による内膜肥厚形成過程が考えられている。
【０００７】
そこで、金属や高分子材料で形成されたステントの表面に、抗炎症剤や平滑筋細胞の増殖抑制剤を担持させた薬剤溶出性ステント（ｄｒｕｇ−ｅｌｕｔｉｎｇ ｓｔｅｎｔ）を用いることにより、管腔内の留置部位で長期にわたって局所的に薬剤を放出させ、再狭窄率の低減化を図るため、金属製ステント本体の表面に薬剤層を設けたステントが多数提案されている。
【０００８】
しかしながら、これら金属材料で形成されたステント本体は半永久的に生体内に留置されることになる。そのため、薬剤が放出された後、ステント本体の血管壁に対するメカニカルストレスに起因した慢性的な炎症が起こる恐れがあり、最近、金属製ステントの上記問題を解決するステントとして、ステント本体を生体吸収性金属（生分解性金属）や生体吸収性ポリマーで構成したステントが提案されている。
【０００９】
例えば、生体吸収性のポリマーからなるステント本体の表面に、治療のための物質とポリマーとの混合物をコーティングしたステントが記載されている（特許文献１）。しかし、生分解性のポリマーからなるステントは、金属製のステントと比較して強度が低く、必要なラジアルフォースを確保しながら体内に一定期間留置すること等を考慮すると問題がある。
【００１０】
また、生体吸収性ポリマー（ポリ乳酸）製の繊維を筒状、または管状に編んだ編物からなる脈管ステントが提案されている（特許文献２）。しかし、該編物からなる脈管ステントは、金属ステントと同等のラジアルフォースを得るために金属ステントよりも編物を厚くする必要があるが、厚みに限界があり実用的でない。
また、生分解性材料として、比較的強度が高いマグネシウム合金製のステントが提案されている（特許文献３）。マグネシウム合金は、生分解性ポリマーよりも高い強度を有するため線材の厚さを薄くすることができる。
【００１１】
また、ステント表面に生理活性物質層を設け、その上に水溶性物質を分散させた生分解性ポリマー層を設けることにより、水溶性物質の溶出により形成される細孔によって生理活性物質を初期放出させ、且つ生分解性ポリマー層の分解により生理活性物質を二次放出させるステントが提案されている（特許文献４）。
【００１２】
しかし、特許文献４のステントは、生理活性物質層と生分解性ポリマー層とをそれぞれ別々に被覆する必要があるため、製造された個々のステント間における生理活性物質層及び生分解性ポリマー層の層厚のばらつきが大きくなる。また、生分解性ポリマー層が分解されるまでは生理活性物質が少量溶出し、生分解性ポリマー層が分解した後は生理活性物質が一度に溶出してしまうため、生理活性物質の放出量の制御が十分に行えないという問題もあった。
【先行技術文献】
【特許文献】
【００１３】
【特許文献１】特開平８−３３７１８号公報
【特許文献２】特開平９−５６８０７号公報
【特許文献３】特許２８４２９４３号公報
【特許文献４】特開２００４−４１７０４号公報
【発明の概要】
【発明が解決しようとする課題】
【００１４】
本発明者らは生分解性の金属材料のステントについて徹底的に検討したところ、マグネシウムを代表とする金属製ステントは強度はあるものの、ステントから溶出する金属による慢性炎症を回避できないため、ステントのコーティング材料、方法に着目し、したがって、本発明の目的は、従来の薬剤溶出性ステントと同等の性能を有し、慢性炎症を起こさない薬剤溶出性ステントを提供することである。
【課題を解決するための手段】
【００１５】
本発明者らは、上記目的を達成するため鋭意検討した結果、被覆層の構成に着目し、さらに検討した結果、本発明に到達したものである。すなわち、本発明の第１の構成は、外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層と、を具備しており、前記第１被覆層は、ポリマー単独により形成され、前記第２被覆層はポリマーと血管内膜肥厚抑制剤である第１組成物により形成されているステントである。前記ポリマーとは、ホモポリマー、コポリマー、またはポリマーの混合物を含む用語として用いられる。また、前記第１組成物は、ポリマーと血管内膜肥厚抑制剤を含んでいるものをいう。前記血管内膜肥厚抑制剤は、シロリムス、エベロリムス、バイオリムスＡ９、ゾタロリムス、タクロリムス、パクリタキセルなどがあげられるが、なかでも、シロリムスが好ましい。また、前記第２被覆層はシロリムス以外の他の薬剤を含まないことが好ましい。また、前記ポリマーは生分解性ポリマーであって、ポリ乳酸、ポリ（乳酸−グリコール酸）、ポリグリコール酸、ポリカプロラクトン、ポリ（乳酸−ε―カプロラクトン）、またはポリ（グリコール酸−ε−カプロラクトン）であることが好ましい。また、前記コア構造体であるステント本体は、生分解性の金属材料であるマグネシウムまたはマグネシウム合金から形成されていることが好ましい。
【００１６】
本発明の第１の構成において、前記第１被覆層の厚さが、０．５〜５μｍの範囲内にあり、前記第２被覆層の厚さが１〜２０μｍの範囲内にあることが好ましい。
【００１７】
前記第２被覆層におけるシロリムスは、ポリマーに結晶状態でサブミクロンオーダの粒子状に分散している。
【００１８】
本発明の第２の構成は、前記第１被覆層または／および第２被覆層を、低級アルキルケトン溶剤、低級アルキルエステル溶剤に溶解した溶液を用いて、ステント本体の少なくとも外表面を被覆し、被覆後、前記溶剤を除去して第１被覆層または／および第２被覆層を形成する、ステントの製造方法である。
【００１９】
本発明の第３の構成は、本発明の第１の構成のステントを血管内に留置し、前記ステントからシロリムスを放出させて、血管内膜肥厚を抑制する方法である。
【００２０】
また、本発明の第３の構成は、本発明の第１の構成のステントを血管内に留置し、生分解性の金属材料の分解を抑制する方法である。
【００２１】
本発明の第４の構成は、外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層と、を具備しており、前記第１被覆層は、ポリマー（Ｗ）と、前記第２被覆層はポリマー（Ｘ）と血管内膜肥厚抑制剤（Ｙ）とを含み、前記第１被覆層の前記ポリマー（Ｗ）と前記第２被覆層の前記ポリマー（Ｘ）と前記血管内膜肥厚抑制剤（Ｙ）の重量構成比率（Ｗ：Ｙ：Ｘ）が、１：１：１〜１：１：３の範囲内で形成されているステントである。
【００２２】
前記コア構造体とは、金属製またはポリマー薄肉チューブに対してレーザ加工を行い、ステントとして形成し製造したものである。
【００２３】
本発明の第５の構成は、上記の本発明の第１の構成のステントにおいて、前記第１被覆層の厚さを、０．５〜５μｍの範囲内で所定の厚さを選択することにより、３７℃のリン酸緩衝生理食塩水中で、生分解性の金属材料の分解を抑制することを特徴とするステントである。
【００２４】
本発明の第５の構成は、上記の本発明の第１の構成のステントにおいて、前記第２被覆層の厚さを、１〜２０μｍの範囲内で所定の厚さを選択することにより、３７℃のリン酸緩衝生理食塩水中で、前記ステントの浸漬時点からシロリムスの放出が、少なくとも約１日〜最大約３ヶ月間にわたるように調整することを特徴とする、シロリムスのステントから放出の調整方法である。
【００２５】
前記第１組成物において、シロリムスが、ポリマー中にミクロ分散することにより、シロリムスの放出速度が調節されている。
【００２６】
前記第１被覆層はポリマー単独により形成され、前記ポリマーを溶解する溶剤を、低級アルキルケトン溶剤、低級アルキルエステル溶剤の中から選択し、選択された溶剤により前記ポリマーを溶解した溶液を用いて、ステント本体の表面を被覆し、被覆後、前記溶剤を除去して第１被覆層を形成することにより、シロリムスの放出速度が調節されるのが好ましい。
【００２７】
前記第２被覆層はポリマーと血管内膜肥厚抑制剤からなる第１組成物より形成され、前記第１組成物を溶解する溶剤を、低級アルキルケトン溶剤、低級アルキルエステル溶剤の中から選択し、選択された溶剤により前記第１組成物を溶解した溶液を用いて、第１被覆後、前記溶剤を除去して第２被覆層を形成することにより、シロリムスの放出速度が調節されるのが好ましい。
【００２８】
本発明の第６の構成は、外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層と、前記第２被覆層を実質的に完全に覆うように被覆している第３被覆層と、を具備しており、前記第１被覆層は、ポリマー単独により形成され、前記第２被覆層はポリマーと血管内膜肥厚抑制剤である第２組成物、前記第３被覆層はポリマーと血管内膜肥厚抑制剤である第３組成物により形成されているステントである。前記ポリマーとは、ホモポリマー、コポリマー、またはポリマーの混合物を含む用語として用いられる。また、前記第２組成物、前記第３組成物は、ポリマーと血管内膜肥厚抑制剤を含んでいるものをいい、前記第２組成物と前記第３組成物はそれぞれポリマーと血管内膜肥厚抑制剤の量が異なっている。前記血管内膜肥厚抑制剤は、シロリムス、エベロリムス、バイオリムスＡ９、ゾタロリムス、タクロリムス、パクリタキセルなどがあげられるが、なかでも、シロリムスが好ましい。また、前記第２被覆層、前記第３被覆層はシロリムス以外の他の薬剤を含まないことが好ましい。また、前記ポリマーは生分解性ポリマーであって、ポリ乳酸、ポリ（乳酸−グリコール酸）、ポリグリコール酸、ポリカプロラクトン、ポリ（乳酸−ε―カプロラクトン）、またはポリ（グリコール酸−ε−カプロラクトン）であることが好ましい。また、前記コア構造体であるステント本体は、生分解性の金属材料であるマグネシウムまたはマグネシウム合金から形成されていることが好ましい。
【００２９】
本発明の第６の構成において、前記第１被覆層の厚さが、０．５〜５μｍの範囲内、前記第２被覆層の厚さが１〜１０μｍの範囲内、前記第３被覆層の厚さが０．５〜５μｍの範囲内にあることが好ましい。
【００３０】
また、本発明の第６の構成において、前記第２被覆層、前記第３被覆層におけるシロリムスは、ポリマーに結晶状態でサブミクロンオーダの粒子状に分散している。
【００３１】
本発明の第７の構成は、前記第１被覆層または／および第２被覆層または／および第３被覆層を、低級アルキルケトン溶剤、低級アルキルエステル溶剤に溶解した溶液を用いて、ステント本体の少なくとも外表面を被覆し、被覆後、前記溶剤を除去して第１被覆層または／および第２被覆層または／および第３被覆層を形成する、ステントの製造方法である。
【００３２】
本発明の第８の構成は、本発明の第６の構成のステントを血管内に留置し、前記ステントからシロリムスを放出させて、血管内膜肥厚を抑制する方法である。
【００３３】
また、本発明の第８の構成は、本発明の第６の構成のステントを血管内に留置し、生分解性の金属材料の分解を抑制する方法である。
【００３４】
本発明の第９の構成は、外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層と、前記第２被覆層を実質的に完全に覆うように被覆している第３被覆層と、を具備しており、前記第１被覆層は、ポリマー（Ｗ）と、前記第２被覆層はポリマー（Ｘ１）と血管内膜肥厚抑制剤（Ｙ１）と、前記第３被覆層はポリマー（Ｘ２）と血管内膜肥厚抑制剤（Ｙ２）と、を含み、前記第１被覆層の前記ポリマー（Ｗ）と前記第２被覆層の前記ポリマー（Ｘ１）と前記血管内膜肥厚抑制剤（Ｙ１）と前記第３被覆層の前記ポリマー（Ｘ２）と前記血管内膜肥厚抑制剤（Ｙ２）の重量構成比率（Ｗ：Ｙ１：Ｘ１：Ｙ２：Ｘ２）が、１：１：１：１：１〜１：１：３：１：１の範囲内で形成されているステントである。
【００３５】
前記コア構造体とは、金属製またはポリマー薄肉チューブに対してレーザ加工を行い、ステントとして形成し製造したものである。
【００３６】
本発明の第１０の構成は、上記の本発明の第６の構成のステントにおいて、前記第１被覆層の厚さを、０．５〜５μｍの範囲内で所定の厚さを選択することにより、３７℃のリン酸緩衝生理食塩水中で、生分解性の金属材料の分解を抑制することを特徴とするステントである。
【００３７】
また、本発明の第１０の構成は、上記の本発明の第６の構成のステントにおいて、前記第２被覆層の厚さを、１〜１０μｍの範囲内で所定の厚さを選択することにより、３７℃のリン酸緩衝生理食塩水中で、前記ステントの浸漬時点からシロリムスの放出が、少なくとも約１日〜最大約３ヶ月間にわたるように調整することを特徴とする、シロリムスのステントから放出の調整方法である。
【００３８】
また、本発明の第１０の構成は、上記の本発明の第６の構成のステントにおいて、前記第３被覆層の厚さを、０．５〜５μｍの範囲内で所定の厚さを選択し、第２被覆層のポリマーと血管内膜肥厚抑制剤の重量構成比率を変えることにより、３７℃のリン酸緩衝生理食塩水中で、前記ステントの浸漬時点からシロリムスの放出が、少なくとも約１日〜最大約３ヶ月間にわたるように調整することを特徴とする、シロリムスのステントから放出の調整方法である。
【００３９】
前記第２組成物、前記第３組成物において、シロリムスが、ポリマー中にミクロ分散することにより、シロリムスの放出速度が調節されている。
【００４０】
前記第１被覆層はポリマー単独により形成され、前記ポリマーを溶解する溶剤を、低級アルキルケトン溶剤、低級アルキルエステル溶剤の中から選択し、選択された溶剤により前記ポリマーを溶解した溶液を用いて、ステント本体の表面を被覆し、被覆後、前記溶剤を除去して第１被覆層を形成することにより、シロリムスの放出速度が調節されるのが好ましい。
【００４１】
前記第２被覆層はポリマーと血管内膜肥厚抑制剤からなる第２組成物より形成され、前記第２組成物を溶解する溶剤を、低級アルキルケトン溶剤、低級アルキルエステル溶剤の中から選択し、選択された溶剤により前記第２組成物を溶解した溶液を用いて、第１被覆後、前記溶剤を除去して第２被覆層を形成することにより、シロリムスの放出速度が調節されるのが好ましい。
【００４２】
前記第３被覆層はポリマーと血管内膜肥厚抑制剤からなる第３組成物より形成され、前記第３組成物を溶解する溶剤を、低級アルキルケトン溶剤、低級アルキルエステル溶剤の中から選択し、選択された溶剤により前記第２組成物を溶解した溶液を用いて、第２被覆後、前記溶剤を除去して第３被覆層を形成することにより、シロリムスの放出速度が調節されるのが好ましい。
【発明の効果】
【００４３】
本発明の第１の構成によれば、第１被覆層がポリマー単独から構成され、その上に、第２被覆層が、ポリマーと血管内膜肥厚抑制剤（好ましくはシロリムス）である第１組成物により形成されることにより、前記第２被覆層の前記血管内膜肥厚抑制剤が徐放される。また、前記第１被覆層をポリマー単独にすることにより、急激なコア構造体の分解を抑えることができる。そのことにより、コア構造体である生分解性の金属材料が分解することで引き起こされる血栓形成や血管内膜肥厚に対して抑制効果を発揮できるステントを得ることが出来る。
【００４４】
上記本発明の第１の構成のステントによれば、前記血管内膜肥厚抑制剤が適度な放出速度で持続的に放出できるため、内皮細胞の増殖を阻害することなく、血管内膜肥厚抑制効果を発揮できるステントを得ることが出来る。
【００４５】
さらに、上記本発明の第１の構成のステントによれば、第１被覆層が０．５〜５μｍの範囲の厚み、第２被覆層が１〜２０μｍの範囲内の厚みであり、両層合わせても２５μｍ以下、好ましくは２０μｍ以下の厚みであることが、とくに狭窄防止上で望ましい。
【００４６】
本発明の第２の構成によれば、前記第１被覆層または／および第２被覆層を溶解する溶剤として用いられる低級アルキルケトン、低級アルキルエステルはポリマーまたは／および血管内膜肥厚抑制剤（シロリムス）を溶解した溶剤である。この溶剤を用いて形成されたポリマー単独から形成された第１被覆層の厚み、ポリマー・血管内膜肥厚抑制剤（シロリムス）組成物から形成された第２被覆層の厚み等を制御することにより、血管内膜肥厚抑制剤の放出速度の制御が行いやすいという特徴を有する。
【００４７】
本発明の第３の構成によれば、本発明の第１の構成のステントにおいて、とくに、ポリマー単独から形成される第１被覆層または／およびポリマーとシロリムスを含有した第２被覆層を、適当な厚みに制御することにより、血管内膜肥厚抑制剤の放出速度の制御が行いやすいという特徴を有する。
【００４８】
また、本発明の第３の構成によれば、第１被覆層上に形成された第２被覆層中のシロリムスが、ステントを血管内、特に動脈内留置後、血管内膜肥厚抑制剤が放出される。このことにより、放出されたシロリムスの薬理効果（血管内膜肥厚の抑制）が発現し、ステント内狭窄を有効に抑止する。
【００４９】
また、本発明の第３の構成によれば、本発明の第１の構成のステントにおいて、ステントを血管内、特に動脈内留置後、生分解性の金属材料であるコア構造体の分解を抑制することができる。このことにより、急激なコア構造体の分解を抑制する。
【００５０】
本発明の第４の構成によれば、本発明の第１の構成のステントにおいて、外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層とから構成され、前記第１被覆層は、ポリマー（Ｗ）と、前記第２被覆層はポリマー（Ｘ）と血管内膜肥厚抑制剤（Ｙ）とを含み、前記第１被覆層の前記ポリマー（Ｗ）と前記第２被覆層の前記ポリマー（Ｘ）と前記血管内膜肥厚抑制剤（Ｙ）の重量構成比率（Ｗ：Ｙ：Ｘ）が、１：１：１〜１：１：３の範囲内にあることにより、前記血管内膜肥厚抑制剤が適度な放出速度で持続的に放出することができる。そのことにより、前記第１被覆層は急激なコア構造体の分解を抑え、また、前記第２被覆層の前記血管内膜肥厚抑制剤は内皮細胞の増殖を阻害することなく、血管内膜肥厚抑制効果を発揮できるステントを得ることが出来る。
【００５１】
本発明の第５の構成によれば、本発明の第１の構成のステントにおいて、とくに、高濃度のシロリムスを含有した（好ましくは、シロリムスが第２被覆層のポリマーにミクロ分散した）第２被覆層の厚みを１〜２０μｍの範囲内で適当な厚みに制御することにより、所望の期間にシロリムスを放出することができる。
【００５２】
また、本発明の第５の構成によれば、第１被覆層上に形成された第２被覆層中のシロリムスが、ステントを血管内、特に動脈内留置後、血管内膜肥厚抑制剤（シロリムス）が放出される。このことにより、放出されたシロリムスの薬理効果（血管内膜肥厚の抑制）が発現し、ステント内狭窄を有効に抑止する。
【００５３】
また、本発明の第５の構成によれば、本発明の第１の構成のステントにおいて、とくに、高濃度のシロリムスを含有した（好ましくは、シロリムスが第１被覆層のポリマーにミクロ分散した）第１被覆層の厚みを０．５〜５μｍの範囲内で適当な厚みに制御することにより、生分解性の金属材料の分解を抑制することができる。
【００５４】
本発明の第６の構成によれば、第１被覆層がポリマー単独から構成され、その上に、第２被覆層が、ポリマーと血管内膜肥厚抑制剤（好ましくはシロリムス）である第２組成物、第３被覆層が、ポリマーと血管内膜肥厚抑制剤（好ましくはシロリムス）である第３組成物により形成されることにより、前記第２被覆層、前記第３被覆層の前記血管内膜肥厚抑制剤が徐放される。また、前記第１被覆層をポリマー単独にすることにより、急激なコア構造体の分解を抑えることができる。そのことにより、コア構造体である生分解性の金属材料が分解することで引き起こされる血栓形成や血管内膜肥厚に対して抑制効果を発揮できるステントを得ることが出来る。
【００５５】
また、本発明の第６の構成のステントによれば、前記血管内膜肥厚抑制剤が適度な放出速度で持続的に放出できるため、内皮細胞の増殖を阻害することなく、血管内膜肥厚抑制効果を発揮できるステントを得ることが出来る。
【００５６】
さらに、上記本発明の第６の構成のステントによれば、第１被覆層が０．５〜５μｍの範囲の厚み、第２被覆層が１〜１０μｍの範囲の厚み、第３被覆層が０．５〜５μｍの範囲の厚みであり、両層合わせても２５μｍ以下、好ましくは２０μｍ以下の厚みであることが、とくに狭窄防止上で望ましい。
【００５７】
本発明の第７の構成によれば、前記第１被覆層または／および第２被覆層または／および第３被覆層を溶解する溶剤として用いられる低級アルキルケトン、低級アルキルエステルはポリマーまたは／および血管内膜肥厚抑制剤（シロリムス）を溶解した溶剤である。この溶剤を用いて形成されたポリマー単独から形成された第１被覆層の厚み、ポリマー・血管内膜肥厚抑制剤（シロリムス）組成物から形成された第２被覆層の厚み、ポリマー・血管内膜肥厚抑制剤（シロリムス）組成物から形成された第３被覆層の厚み等を制御することにより、血管内膜肥厚抑制剤の放出速度の制御が行いやすいという特徴を有する。
【００５８】
また、本発明の第７の構成によれば、本発明の第６の構成のステントにおいて、とくに、ポリマー単独から形成される第１被覆層または／およびポリマーとシロリムスを含有した第２被覆層または／およびポリマーとシロリムスを含有した第３被覆層を、適当な厚みに制御することにより、血管内膜肥厚抑制剤の放出速度の制御が行いやすいという特徴を有する。
【００５９】
本発明の第８の構成によれば、第１被覆層上に形成された第２被覆層中または／および第３被覆層中のシロリムスが、ステントを血管内、特に動脈内留置後、血管内膜肥厚抑制剤が放出される。第２被覆層中または／および第３被覆層中のシロリムスはポリマーと血管内膜肥厚抑制剤（シロリムス）の量が異なることにより、放出されたシロリムスの薬理効果（血管内膜肥厚の抑制）が発現し、ステント内狭窄を有効に抑止する。
【００６０】
また、本発明の第８の構成によれば、本発明の第６の構成のステントにおいて、ステントを血管内、特に動脈内留置後、生分解性の金属材料であるコア構造体の分解を抑制することができる。このことにより、急激なコア構造体の分解を抑制する。
【００６１】
本発明の第９の構成は、外表面と内表面とを有する円筒形状に形成された生分解性の金属材料のコア構造体と、前記コア構造体の外表面と内表面を被覆している第１被覆層と、前記第１被覆層を実質的に完全に覆うように被覆している第２被覆層と、前記第２被覆層を実質的に完全に覆うように被覆している第３被覆層と、を具備しており、前記第１被覆層は、ポリマー（Ｗ）と、前記第２被覆層はポリマー（Ｘ１）と血管内膜肥厚抑制剤（Ｙ１）と、前記第３被覆層はポリマー（Ｘ２）と血管内膜肥厚抑制剤（Ｙ２）と、を含み、前記第１被覆層の前記ポリマー（Ｗ）と前記第２被覆層の前記ポリマー（Ｘ１）と前記血管内膜肥厚抑制剤（Ｙ１）と前記第３被覆層の前記ポリマー（Ｘ２）と前記血管内膜肥厚抑制剤（Ｙ２）の重量構成比率（Ｗ：Ｙ１：Ｘ１：Ｙ２：Ｘ２）が、１：１：１：１：１〜１：１：３：１：１の範囲内にあることにより、前記血管内膜肥厚抑制剤が適度な放出速度で持続的に放出することができる。そのことにより、前記第１被覆層は急激なコア構造体の分解を抑え、前記第２被覆層の前記血管内膜肥厚抑制剤は内皮細胞の増殖を阻害することなく、血管内膜肥厚抑制効果を発揮できるステントを得ることが出来る。また、コア構造体の金属材料によって生じる薬剤挙動が異なるため、第３被覆層を設けることにより、調節することができる。
【００６２】
本発明の第１０の構成によれば、本発明の第６の構成のステントにおいて、とくに、高濃度のシロリムスを含有した（好ましくは、シロリムスが第２被覆層のポリマーにミクロ分散した）第２被覆層の厚みを１〜１０μｍ、第３被覆層の厚みを０．５〜５μｍの範囲内で適当な厚みに制御することにより、所望の期間にシロリムスを放出することができる。
【００６３】
また、本発明の第１０の構成によれば、第１被覆層上に形成された第２被覆層中、第３被覆層中のシロリムスが、ステントを血管内、特に動脈内留置後、血管内膜肥厚抑制剤（シロリムス）が放出される。このことにより、放出されたシロリムスの薬理効果（血管内膜肥厚の抑制）が発現し、ステント内狭窄を有効に抑止する。
【００６４】
また、本発明の第１０の構成によれば、本発明の第６の構成のステントにおいて、とくに、高濃度のシロリムスを含有した（好ましくは、シロリムスが第１被覆層のポリマーにミクロ分散した）第１被覆層の厚みを０．５〜５μｍの範囲内で適当な厚みに制御することにより、生分解性の金属材料の分解を抑制することができる。
【００６５】
また、本発明の第１０の構成によれば、本発明の第６の構成のステントにおいて、前記第２被覆層の厚さを１〜１０μｍ、前記第３被覆層の厚さを０．５〜５μｍの範囲内で所定の厚さを選択することにより、３７℃のリン酸緩衝生理食塩水中で、前記ステントの浸漬時点からシロリムスの放出が、少なくとも約１日〜最大約３ヶ月間にわたるように調整することができる。
【００６６】
本発明の薬剤徐放性ステントは、冠動脈のステント治療に有効に用いられるが、脳動脈、腎動脈、末梢動脈のステント治療においても有効である。
【００６７】
本発明の薬剤徐放性ステントは図１のようなクローズドセルステントでもよいし、オープンセルステントでもよく、すべてのステントにおいて有効である。
【図面の簡単な説明】
【００６８】
【図１】本発明に基づく生分解性の金属材料で形成された例示的クローズドリンク型ステントの一部分の平面図。
【図２】本発明に基づく第１の例示的ステントの構成要素を示す模式図。
【図３】本発明に基づく第２の例示的ステントの構成要素を示す模式図。
【発明を実施するための最良の形態】
【００６９】
以下、本発明の実施形態について図面にて説明する。図１は円筒形状に形成された生分解性の金属材料のコア構造体からなるステント本体の平面図であり、隣接するすべてのセルとリンクが連結されたクローズドセルステント１の一部分である。
図２は本発明に基づく第１の例示的ステントの構成要素を示した断面図であり、コア構造体であるステント本体７の円筒状表面の少なくとも外表面、好ましくは、外表面と内表面の両面に、ポリマー４で形成されている第１被覆層６、前記第１被覆層の上にポリマー２に血管内膜肥厚抑制剤３を担持させ形成されている第２被覆層５から成り立っている。特に薬剤溶出性ステントとして使用されるステント本体の形状の一例を示す断面図である。
図３は本発明に基づく第２の例示的ステントの構成要素を示した断面図であり、コア構造体であるステント本体１６の円筒状表面の少なくとも外表面、好ましくは、外表面と内表面の両面に、第１被覆層１５がポリマー１２からなる被覆層、第２被覆層１４がポリマー１０に血管内膜肥厚抑制剤１１を担持させた被覆層、第３被覆層１３がポリマー８に血管内膜肥厚抑制剤９を担持させた被覆層から形成している。特に薬剤溶出性ステントとして使用されるステント本体の形状の一例を示す断面図である。
【００７０】
（ステント本体の素材）
コア構造体であるステント本体の素材は生分解性の金属材料であることが好ましい。具体例としてマグネシウムまたはマグネシウム合金などが挙げられる。マグネシウム合金としては、マグネシウムを主成分とし、Ｚｒ、Ｙ、Ｔｉ、Ｔａ、Ｎｄ、Ｎｂ、Ｚｎ、Ｃａ、Ａｌ、Ｌｉ、およびＭｎからなる生体適合性元素群から選択される少なくとも１つの元素を含有するのが好ましく、その一例としてマグネシウムが５０〜９８％、リチウム（Ｌｉ）が０〜４０％、鉄が０〜５％、その他の金属または希土類元素（セリウム、ランタン、ネオジム、プラセオジムなど）が０〜５％があげられる。また、ステント本体を生分解性ポリマーで構成するのも良い。ステント本体の構造としては、外表面と内表面とを有する円筒形状を有しており、バルーン拡張型、自己拡張型、およびそれらの組合せであってよい。
【００７１】
(ステント本体への被覆)
本発明においては、図２に示すように上記のようなステント本体７の円筒状表面の少なくとも外表面、好ましくは、外表面と内表面の両面に、ポリマー４からなる第１被覆層６、ポリマー２に血管内膜肥厚抑制剤３を担持させた層からなる第２被覆層５から形成されている。図３に示すように上記のようなステント本体１６の円筒状表面の少なくとも外表面、好ましくは、外表面と内表面の両面に、第１被覆層１５がポリマー１２からなる被覆層、第２被覆層１４がポリマー１０に血管内膜肥厚抑制剤１１を担持させた被覆層、第３被覆層１３がポリマー８に血管内膜肥厚抑制剤９を担持させて形成している。ステント表面に血管内膜肥厚抑制剤を担持させる方法としては、血管内膜肥厚抑制剤とポリマーとを適当な溶剤に溶かして調製したコーティング液中にステントを浸漬し、引き上げて溶剤を乾燥させるディッピング法、血管内膜肥厚抑制剤とポリマーとを溶解した溶液を霧状化してステントに吹き付けるスプレイ法、血管内膜肥厚抑制剤とポリマーを別々な溶剤に溶解し２本のノズルから同時にステントに吹き付ける２重同時スプレイ法などが挙げられ、本発明においては上記のいずれの方法も適用可能であるが、血管内膜肥厚抑制剤を分散させたポリマーのコート層をステント表面に形成する方法が、血管内膜肥厚抑制剤の放出速度の制御がしやすいので好ましい。なかでも、本発明においては後述のように第２被覆層を形成する第１組成物において血管内膜肥厚抑制剤（シロリムス）、第２被覆層を形成する第２組成物において血管内膜肥厚抑制剤（シロリムス）、第３被覆層を形成する第３組成物において血管内膜肥厚抑制剤（シロリムス）はポリマー中にミクロ分散している。
【００７２】
（図２における第１被覆層と第２被覆層）
本発明のステントの基本構造は、（ａ）ステント本体、（ｂ）ステント本体の外表面および内表面に形成された、ポリマー単独から形成される第１被覆層と、（ｃ）第１被覆層上に形成されたポリマーと血管内膜肥厚抑制剤（好ましくは、シロリムス）を含む第２被覆層から構成されている。本発明の図２における第２被覆層５に、上記血管内膜肥厚抑制剤（シロリムス）を強く担持（ポリマー中にサブミクロンオーダーの粒子状にミクロ分散させることにより保持されている）させ、第２被覆層からの血管内膜肥厚抑制剤（シロリムス）の放出を抑制することができ長期間にわたる徐放性が付与されている。本発明の図２における第１被覆層６の厚み、図２における第２被覆層５の厚み、第２被覆層におけるポリマー中における血管内膜肥厚抑制剤（シロリムス）の担持状態等の選択により、ステント表面からの血管内膜肥厚抑制剤（シロリムス）の放出速度が制御される。このため、図２における第２被覆層５は第１被覆層６を完全に覆うように形成される必要がある。
【００７３】
（図２における第２被覆層を形成する第１組成物）
本発明の図２における第２被覆層５は、上記のようにポリマーと血管内膜肥厚抑制剤（シロリムス）を含む第１組成物から形成されている。第１組成物において、上記のようにポリマーが血管内膜肥厚抑制剤（シロリムス）に強く担持することにより、血管内膜肥厚抑制剤（シロリムス）を長期にわたって放出することができる。したがって、第１組成物のポリマーの血管内膜肥厚抑制剤（シロリムス）の担持を阻害しないように、第１組成物は、血管内膜肥厚抑制剤（シロリムス）以外の薬剤を含まないのが好ましい。
【００７４】
（図２における第１組成物中の血管内膜肥厚抑制剤（シロリムス）の担持状態）
上記のように、血中、特に動脈中に挿入されて所定期間経過後においても、ステントから血管内膜肥厚抑制剤（シロリムス）の放出が維持されていることが重要であるが、本発明のステントにおいては、３７℃のリン酸緩衝生理食塩水中で第１組成物における血管内膜肥厚抑制剤（シロリムス）は、ポリマーと相溶していることが好ましい。「相溶」とはポリマーと血管内膜肥厚抑制剤（シロリムス）が２種類または多種類の物質が相互に親和性を有し、溶液または混和物を形成している状態である。
【００７５】
（図２における第１被覆層または／および第２被覆層を構成するポリマー）
本発明においては、図２における狭窄抑制に有効な量の血管内膜肥厚抑制剤（シロリムス）を一定時間持続的に放出させることを主眼としているが、そのために、図２における第１被覆層または／および第２被覆層において、血管内膜肥厚抑制剤（シロリムス）を担持させるポリマーとして、血管内膜肥厚抑制剤（シロリムス）が拡散によりポリマー層中を移動しやすい柔軟性ポリマーを使用することが好ましい。このような柔軟性ポリマーとして、シリコーンゴム、ウレタンゴム、フッ素樹脂、ポリブチルアクリレート（−５４℃）、ポリブチルメタクリレート（２０℃）、アクリルゴム、天然ゴム、エチレン−酢酸ビニル共重合体、スチレン−ブタジエンブロック共重合体、スチレン−イソプレンブロック共重合体、スチレン−イソブチレンブロック共重合体などが例示される。上記の柔軟性ポリマーは、血管内に導入されたとき非分解性であるが、本発明においては、ポリマーに起因する慢性炎症から血管組織を早期に回復させることが要求される場合には、生分解性ポリマー、なかでも半年以内に生体内で分解・消失するものを用いて被覆するのが好ましい。本発明においては、ポリマーに起因する慢性炎症から血管組織を早期に回復させることが要求される場合には、生分解性ポリマー、なかでも半年以内に生体内で分解・消失するものを用いて被覆するのが好ましい。生分解性ポリマーの具体例としては、ポリ乳酸、ポリ（乳酸−グリコール酸）、ポリグリコール酸、ポリカプロラクトン、ポリ(乳酸−ε−カプロラクトン)、ポリ(グリコール酸−ε−カプロラクトン)、ポリ−ｐ−ジオキサノン、ポリ（グリコール酸−トリメチレンカーボネート）、ポリ−β−ヒドロキシ酪酸などが挙げられる。なかでもポリ乳酸は、ガラス転移温度が５０〜６０℃の範囲にあり、かつ、１年以内に生体内で分解消失する速度であるので、本発明において好ましく用いられる。これらのポリマーの分子量は、コーティング層の強度確保、コーティング作業効率の観点から、３０，０００〜５００，０００が適当である。
【００７６】
（図２におけるポリマーの選択と薬剤放出速度）
一般的に、コート層からの薬剤放出速度は、非分解性ポリマーではポリマー中での薬剤の拡散速度に依存するが、生分解性ポリマーでは薬剤の拡散速度とポリマーの分解期間に依存する。したがって薬剤放出速度をコントロールするためには、ポリマーの種類を適切に選択し、必要に応じて異なる種類のポリマーを組み合わせてもよい。よってポリマー中での薬剤の拡散速度、ポリマーの分解期間という２つのパラメータを調節することにより薬剤放出速度をコントロールできる。薬剤のポリマー中での拡散速度を大きくするには非晶性ポリマーを選択するのが適切であり、生分解性速度を大きくするには、分子量が小さい生分解性ポリマーを選択するのが適切である。
【００７７】
（図２における生分解性ポリマーの選択と薬剤放出速度）
第１被覆層または／および第２被覆層のポリマーとして、生分解性ポリマーを使用する場合、上記の生分解ポリマーのなかでも、ポリ乳酸が、人体への使用実績があり分解しても乳酸になり毒性も低いので安全性上好ましい。生分解性ポリマーの分解期間は、ポリマーを構成するモノマーの化学構造、共重合比、分子量に依存するので、目標とする薬剤放出速度に適するように、これらのパラメータを調節することが好ましい。
【００７８】
（図２における第１被覆層の厚み）
第１被覆層の膜厚は、０．５〜５μｍの範囲にあることが好ましい。０．５μｍ未満では、膜の均一性が確保できなくなり、血管内膜肥厚抑制剤（シロリムス）の放出速度の抑制機能が発揮できない。逆に、５μｍを超える厚さになると、厚みほどの効果が得られない。また、必要以上に厚みを厚くすることは薬剤溶出としての効果やコア構造体としての機能を損なう。第１被覆層は、単一層であってもよく、上記の範囲内において複数層で形成してもよい。
【００７９】
（図２における第１被覆層）
第１被覆層は、ポリマー単独で形成されるが、血管内膜肥厚抑制剤以外の成分として、抗トロンビン薬、免疫抑制剤、抗がん剤、コレステロール低下剤などの薬剤を含む組成物であってもよい。前記第１被覆層をポリマー単独にすることにより、急激なコア構造体の分解を抑えることができる。そのことにより、コア構造体である生分解性の金属材料が分解することで引き起こされる血栓形成や血管内膜肥厚に対して抑制効果を発揮できるステントを得ることが出来る。
【００８０】
（図２における第２被覆層の厚み）
ステントの単位表面積（１ｃｍ２）あたりのコート層の厚さは薬剤（シロリムス）を適当量放出させる観点から、１〜２５μｍの範囲内の厚みが必要である。通常１〜２０μｍの範囲内にあるのが好ましい。第２被覆層を含めて被覆層が２０μｍを超えると、ステント内狭窄が大きくなる懸念があるので、第２被覆層の厚さとしては、１５μｍを超えないようにすることが好ましい。したがって、これらの塗布条件が満たせるように、コーティング液組成およびコーティング条件が選択される。第２被覆層は、単一層で形成してもよく、上記の範囲内において複数層で形成してもよい。
【００８１】
（図２における第１被覆層、第２被覆層の形成方法）
本発明の図２における第１被覆層はポリマーをステント本体７表面に、そのポリマーを易揮発性溶剤（例えばフッ素系アルコール）に溶解した溶液をステント本体７表面に噴霧するか、ステント本体７を該溶液に浸漬することにより、ステント本体７に塗布し、乾燥することにより形成される。本発明において、ポリマーから形成される第１被覆層６は、円筒状のステント本体の少なくとも外表面（血管壁と接触する面）にコーティングされる。この場合には、塗布はポリマーと血管内膜肥厚抑制剤を溶剤に溶解した溶液をステント本体７の外表面に噴霧することにより行うのが好ましい。また、外表面だけでなく内表面にも行う場合には、内外両表面に噴霧を行うか、溶液中にステント本体７を含浸することにより行うのが好ましい。塗布後の溶剤除去は、減圧、送風、加熱などの方法に適宜行われる。また、本発明の図２における第２被覆層は血管内膜肥厚抑制剤（シロリムス）を担持したポリマーである第２組成物を前記第１被覆層６がコーティングされたステント本体表面に、その血管内膜肥厚抑制剤（シロリムス）とポリマーである第２組成物とを易揮発性溶剤（例えばフッ素系アルコール）に溶解した溶液をステント表面に噴霧するか、前記第１被覆層６がコーティングされたステント本体を該溶液に浸漬することにより、前記第１被覆層６がコーティングされたステント本体に塗布し、乾燥することにより形成される。本発明において、血管内膜肥厚抑制剤（シロリムス）を含む第２組成物は、円筒状のステント本体の少なくとも外表面（血管壁と接触する面）にコーティングされる。この場合には、塗布は第２組成物を溶剤に溶解した溶液をコーティングされたステント本体の外表面に噴霧することにより行うのが好ましい。また、外表面だけでなく内表面にも行う場合には、内外両表面に噴霧を行うか、溶液中に前記第１被覆層６がコーティングされたステント本体を含浸することにより行うのが好ましい。塗布後の溶剤除去は、減圧、送風、加熱などの方法に適宜行われる。
【００８２】
（図２における第１被覆層、第２被覆層のための溶剤の選択）
図２における第１被覆層の溶剤は、ポリマーを溶解可能で、コーティング後に容易に除去可能な、沸点１００℃未満の揮発性溶剤として、メタノール、エタノール、トリフルオロエタノール、ヘキサフルオロイソプロパノールと、これらのアルコールを含有する混合溶剤が挙げられ、上記に例示したポリマーが用いられるがなかでも、極性の高いポリ乳酸が上記の溶剤に対する溶解性の点で好ましい。また、図２における第２被覆層の溶剤は、血管内膜肥厚抑制剤（シロリムス）を溶解可能で、コーティング後に容易に除去可能な、沸点１００℃未満の揮発性溶剤として、メタノール、エタノール、トリフルオロエタノール、ヘキサフルオロイソプロパノールと、これらのアルコールを含有する混合溶剤が挙げられる。ポリマーとしては、上記に例示したポリマーが用いられるがなかでも、極性の高いポリ乳酸が上記の溶剤に対する溶解性の点で好ましい。以上のことから、血管内膜肥厚抑制剤（シロリムス）と上記のポリマー、または、血管内膜肥厚抑制剤（シロリムス）と上記のポリマーの両方を溶解し、薬剤の徐放性を付与するのに適した溶剤として、トリフルオロエタノール、ヘキサフルオロイソプロパノールのほか、酢酸エチル、酢酸メチル、酢酸ブチルなどの低級アルキルエステル（炭素数：６以下）溶剤、アセトン、メチルエチルケトンなどの低級アルキルケトン（炭素数：６以下）溶剤、塩化メチレン、クロロホルム、ジクロロエタンなどの低級ハロゲン化炭化水素（炭素数：４以下）溶剤などが例示される。なかでも、血管内膜肥厚抑制剤（シロリムス）、または、血管内膜肥厚抑制剤（シロリムス）をポリマーに担持させて、薬剤徐放性を与える観点から、低級アルキルエステル、低級アルキルケトン溶剤および低級ハロゲン化炭化水素溶剤が好ましい。これらの溶剤を用いて被覆層を形成して溶剤を除去した場合には、血管内膜肥厚抑制剤（シロリムス）がポリマーに担持され、図２における前記第１被覆層６がコーティングされたステント本体の上に前記第２被覆層５、また、図３における前記第１被覆層１０がコーティングされたステント本体の上に前記第２被覆層９が形成されると、血管内膜肥厚抑制剤（シロリムス）の放出速度が望ましいものとなる。
【００８３】
（図２における第２被覆層の形成）
図２における第２被覆層は、ポリマーと血管内膜肥厚抑制剤（シロリムス）からなる第２組成物を溶解した溶液を、第１被覆層上に塗布することにより形成される。塗布方法は第１被覆層の形成と同様である。
【００８４】
（図２における第１被覆層のポリマー、第２被覆層のポリマーと血管内膜肥厚抑制剤の重量構成）
図２における前記第１被覆層は前記ポリマー、前記第２被覆層は前記ポリマーと前記血管内膜肥厚抑制剤の重量構成を表１に示す。前記第１被覆層の前記ポリマーの任意量（８５μｇ〜２５５μｇ）、前記第２被覆層の前記ポリマー（Ｘ）と前記血管内膜肥厚抑制剤（Ｙ）の重量構成比率（Ｙ／Ｘ）は１／３〜１／１の範囲で形成される。重量構成比率が１／１を超えると、コーティングした層からの薬剤放出量が多くなり、また、１／４未満であると、コーティングした層からの薬剤放出量が少なくなり、放出速度を調整することが出来ない。
【００８５】
【表１】
2015154921.tif 000003
【００８６】
（図３における第１被覆層、第２被覆層、および第３被覆層）
本発明のステントの基本構造は、（ａ）ステント本体、（ｂ）ステント本体の外表面および内表面に形成された、ポリマー単独から形成される第１被覆層と、（ｃ）第１被覆層上に形成されたポリマーと血管内膜肥厚抑制剤（好ましくはシロリムス）を含む第２被覆層と、（ｄ）第２被覆層上に形成されたポリマーと血管内膜肥厚抑制剤（好ましくはシロリムス）を含む第３被覆層から構成されている。本発明の図３における第１被覆層１５をポリマー１２からなる単独にすることにより、急激な生分解性の金属材料の分解を抑制することができる。本発明の図３における第２被覆層１４はポリマー１０に血管内膜肥厚抑制剤１１を、また、第３被覆層１３はポリマー８に血管内膜肥厚抑制剤９を担持させることができる。第２被覆層と第３被覆層のポリマーと血管内膜肥厚抑制剤の重量構成比率が異なることで、長期間にわたる徐放性が付与されている。第１被覆層１５の厚み、第１被覆層１５におけるポリマー組成、組織等、第２被覆層１４の厚み、第２被覆層におけるポリマー中における血管内膜肥厚抑制剤（シロリムス）の担持状態、第３被覆層１３の厚み、第３被覆層１３におけるポリマー中における血管内膜肥厚抑制剤（シロリムス）の担持状態等の選択により、ステント表面からの血管内膜肥厚抑制剤（シロリムス）の放出速度が制御される。このため、第２被覆層１４は、第１被覆層１５を完全に覆うように、また第３被覆層１３は、第２被覆層１４を完全に覆うように形成される必要がある。
【００８７】
（図３における第２被覆層を形成する第２組成物または／および第３被覆層を第３組成物）
本発明の図３における第２被覆層１４は、上記ポリマーと上記血管内膜肥厚抑制剤（シロリムス）を含んだ第２組成物、第３被覆層１３は、上記ポリマーと上記血管内膜肥厚抑制剤（シロリムス）を含んだ第３組成物から形成されている。第２組成物において、上記ポリマーが任意量の上記血管内膜肥厚抑制剤（シロリムス）を、第３組成物において、上記ポリマーが任意量の上記血管内膜肥厚抑制剤（シロリムス）を強く担持することにより、血管内膜肥厚抑制剤（シロリムス）を長期にわたって放出することができる。したがって、第２組成物、第３組成物のポリマーの血管内膜肥厚抑制剤（シロリムス）の担持を阻害しないように、第２組成物、第３組成物それぞれ、血管内膜肥厚抑制剤（シロリムス）以外の薬剤を含まないのが好ましい。
【００８８】
（図３における第２組成物、第３組成物中の血管内膜肥厚抑制剤（シロリムス）の担持状態）
本発明の図３は、血中、特に動脈中に挿入されて所定期間経過後においても、ステントから血管内膜肥厚抑制剤（シロリムス）の放出が維持されていることが重要であるが、本発明のステントにおいては、３７℃のリン酸緩衝生理食塩水中で第２組成物、第３組成物における血管内膜肥厚抑制剤（シロリムス）は、ポリマーと相溶していることが好ましい。「相溶」とはポリマーと血管内膜肥厚抑制剤（シロリムス）が２種類または多種類の物質が相互に親和性を有し、溶液または混和物を形成している状態である。
【００８９】
（図３における第１被覆層、第２被覆層、および第３被覆層を構成するポリマー）
本発明の図３は、狭窄抑制に有効な量の血管内膜肥厚抑制剤（シロリムス）を一定時間持続的に放出させることを主眼としているが、そのために、第２被覆層１４において、血管内膜肥厚抑制剤（シロリムス）を担時させるポリマー、第３被覆層１３において、血管内膜肥厚抑制剤（シロリムス）を担持させるポリマーとして、血管内膜肥厚抑制剤（シロリムス）が拡散によりポリマー層中を移動しやすい柔軟性ポリマーを使用することが好ましい。また、第１被覆層１５は、第２被覆層１４または／および第３被覆層１３と同じポリマーを使用することが好ましい。このような柔軟性ポリマーとして、シリコーンゴム、ウレタンゴム、フッ素樹脂、ポリブチルアクリレート（−５４℃）、ポリブチルメタクリレート（２０℃）、アクリルゴム、天然ゴム、エチレン−酢酸ビニル共重合体、スチレン−ブタジエンブロック共重合体、スチレン−イソプレンブロック共重合体、スチレン−イソブチレンブロック共重合体などが例示される。上記の柔軟性ポリマーは、血管内に導入されたとき非分解性であるが、本発明においては、ポリマーに起因する慢性炎症から血管組織を早期に回復させることが要求される場合には、生分解性ポリマー、なかでも半年以内に生体内で分解・消失するものを用いて被覆するのが好ましい。本発明においては、ポリマーに起因する慢性炎症から血管組織を早期に回復させることが要求される場合には、生分解性ポリマー、なかでも半年以内に生体内で分解・消失するものを用いて被覆するのが好ましい。生分解性ポリマーの具体例としては、ポリ乳酸、ポリ（乳酸−グリコール酸）、ポリグリコール酸、ポリカプロラクトン、ポリ(乳酸−ε−カプロラクトン)、ポリ(グリコール酸−ε−カプロラクトン)、ポリ−ｐ−ジオキサノン、ポリ（グリコール酸−トリメチレンカーボネート）、ポリ−β−ヒドロキシ酪酸などが挙げられる。なかでもポリ乳酸は、ガラス転移温度が５０〜６０℃の範囲にあり、かつ、１年以内に生体内で分解消失する速度であるので、本発明において好ましく用いられる。これらのポリマーの分子量は、コーティング層の強度確保、コーティング作業効率の観点から、３０，０００〜５００，０００が適当である。
【００９０】
（図３におけるポリマーの選択と薬剤放出速度）
一般的に、コート層からの薬剤放出速度は、非分解性ポリマーではポリマー中での薬剤の拡散速度に依存するが、生分解性ポリマーでは薬剤の拡散速度とポリマーの分解期間に依存する。したがって薬剤放出速度をコントロールするためには、ポリマーの種類を適切に選択し、必要に応じて異なる種類のポリマーを組み合わせてもよい。よってポリマー中での薬剤の拡散速度、ポリマーの分解期間という２つのパラメータを調節することにより薬剤放出速度をコントロールできる。薬剤のポリマー中での拡散速度を大きくするには非晶性ポリマーを選択するのが適切であり、生分解性速度を大きくするには、分子量が小さい生分解性ポリマーを選択するのが適切である。
【００９１】
（図３における生分解性ポリマーの選択と薬剤放出速度）
第１被覆層、第２被覆層、および第３被覆層のポリマーとして、生分解性ポリマーを使用する場合、上記の生分解ポリマーのなかでも、ポリ乳酸が、人体への使用実績があり分解しても乳酸になり毒性も低いので安全性上好ましい。生分解性ポリマーの分解期間は、ポリマーを構成するモノマーの化学構造、共重合比、分子量に依存するので、目標とする薬剤放出速度に適するように、これらのパラメータを調節することが好ましい。
【００９２】
（図３における第１被覆層の厚み）
第１被覆層の膜厚は、０．５〜５μｍの範囲にあることが好ましい。０．５μｍ未満では、膜の均一性が確保できなくなり、コア構造体の分解を抑制する機能が発揮できない。逆に、５μｍを超える厚さになると、厚みほどの効果が得られない。また、必要以上に厚みを厚くすることはコア構造体としての機能を損なう。
【００９３】
（図３における第２被覆層の厚み）
ステントの単位表面積（１ｃｍ２）あたりのコート層の厚さは薬剤（シロリムス）を適当量放出させる観点から、１〜２５μｍの範囲内の厚みが必要である。通常１〜１０μｍの範囲内にあるのが好ましい。第１被覆層、第２被覆層、第３被覆層を含めて被覆層が２０μｍを超えると、ステント内狭窄が大きくなる懸念があるので、第１被覆層、第２被覆層、第３被覆層の厚さとしては、１５μｍを超えないようにすることが好ましい。したがって、これらの塗布条件が満たせるように、コーティング液組成およびコーティング条件が選択される。
【００９４】
（図３における第３被覆層の厚み）
第３被覆層の膜厚は、０．５〜５μｍの範囲にあることが好ましい。０．５μｍ未満では、膜の均一性が確保できなくなり、血管内膜肥厚抑制剤（シロリムス）放出速度の抑制機能が発揮できない。逆に、５μｍを超える厚さになると、厚みほどの効果が得られない。また、必要以上に厚みを厚くすることは血管内膜肥厚抑制剤（シロリムス）溶出としての効果やコア構造体としての機能を損なう。
【００９５】
（図３における第１被覆層、第２被覆層、および第３被覆層の形成方法）
本発明の図３における第１被覆層１５はステント本体１６表面に、そのポリマーを易揮発性溶剤（例えばフッ素系アルコール）に溶解した溶液をステント本体１６表面に噴霧するか、ステント本体１６表面を該溶液に浸漬することにより、ステント本体１６表面に塗布し、乾燥することにより形成される。ポリマー単独からなる第１被覆層１５は、ステント本体１６表面の少なくとも外表面（血管壁と接触する面）にコーティングされる。この場合には、塗布はポリマーを溶剤に溶解した溶液をステント本体１６の外表面に噴霧することにより行うのが好ましい。また、外表面だけでなく内表面にも行う場合には、内外両表面に噴霧を行うか、溶液中にステント本体１６を含浸することにより行うのが好ましい。塗布後の溶剤除去は、減圧、送風、加熱などの方法に適宜行われる。
本発明の図３における第２被覆層１４は血管内膜肥厚抑制剤（シロリムス）を担持したポリマーからなる第２組成物を第１被覆層１５が搭載されている表面に、その血管内膜肥厚抑制剤（シロリムス）とポリマーである第２組成物とを易揮発性溶剤（例えばフッ素系アルコール）に溶解した溶液を第１被覆層１５が搭載されている表面に噴霧するか、第１被覆層１５が搭載されている表面を該溶液に浸漬することにより、前記第２組成物が第１被覆層１５が搭載されている表面に塗布し、乾燥することにより形成される。本発明において、血管内膜肥厚抑制剤（シロリムス）を含む第２組成物は、円筒状の第１被覆層１５が搭載されている表面の少なくとも外表面（血管壁と接触する面）にコーティングされる。この場合には、塗布は第２組成物を溶剤に溶解した溶液を第１被覆層１５が搭載されている表面の外表面に噴霧することにより行うのが好ましい。また、外表面だけでなく内表面にも行う場合には、内外両表面に噴霧を行うか、溶液中に第１被覆層１５が搭載されている表面を含浸することにより行うのが好ましい。塗布後の溶剤除去は、減圧、送風、加熱などの方法に適宜行われる。
また、本発明の図３における第３被覆層１３は血管内膜肥厚抑制剤（シロリムス）を担持したポリマーである第３組成物を前記第２被覆層１４表面に、その血管内膜肥厚抑制剤（シロリムス）とポリマーである第３組成物とを易揮発性溶剤（例えばフッ素系アルコール）に溶解した溶液をステント表面に噴霧するか、前記第１被覆層１５、前記第２被覆層１４がコーティングされたステント本体を該溶液に浸漬することにより、前記第１被覆層１５、前記第２被覆層１４がコーティングされたステント本体に塗布し、乾燥することにより形成される。本発明において、血管内膜肥厚抑制剤（シロリムス）を含む第３組成物は、円筒状のステント本体の少なくとも外表面（血管壁と接触する面）にコーティングされる。この場合には、塗布は第３組成物を溶剤に溶解した溶液をステント本体の外表面に噴霧することにより行うのが好ましい。また、外表面だけでなく内表面にも行う場合には、内外両表面に噴霧を行うか、溶液中に前記第１被覆層１５、前記第２被覆層１４がコーティングされたステント本体を含浸することにより行うのが好ましい。塗布後の溶剤除去は、減圧、送風、加熱などの方法に適宜行われる。
【００９６】
（図３における第１被覆層、第２被覆層、および第３被覆層のための溶剤の選択）
図３における第１被覆層の溶剤は、ポリマーを溶解可能で、コーティング後に容易に除去可能な、沸点１００℃未満の揮発性溶剤として、メタノール、エタノール、トリフルオロエタノール、ヘキサフルオロイソプロパノールと、これらのアルコールを含有する混合溶剤が挙げられる。ポリマーとしては、上記に例示したポリマーが用いられるがなかでも、極性の高いポリ乳酸が上記の溶剤に対する溶解性の点で好ましい。また、図３における第２被覆層の溶剤は、血管内膜肥厚抑制剤（シロリムス）を溶解可能で、コーティング後に容易に除去可能な、沸点１００℃未満の揮発性溶剤として、メタノール、エタノール、トリフルオロエタノール、ヘキサフルオロイソプロパノールと、これらのアルコールを含有する混合溶剤が挙げられる。ポリマーとしては、上記に例示したポリマーが用いられるがなかでも、極性の高いポリ乳酸が上記の溶剤に対する溶解性の点で好ましい。また、図３における第３被覆層の溶剤は、血管内膜肥厚抑制剤（シロリムス）を溶解可能で、コーティング後に容易に除去可能な、沸点１００℃未満の揮発性溶剤として、メタノール、エタノール、トリフルオロエタノール、ヘキサフルオロイソプロパノールと、これらのアルコールを含有する混合溶剤が挙げられる。ポリマーとしては、上記に例示したポリマーが用いられるがなかでも、極性の高いポリ乳酸が上記の溶剤に対する溶解性の点で好ましい。以上のことから、血管内膜肥厚抑制剤（シロリムス）と上記ポリマーの両方を溶解し、薬剤の徐放性を付与するのに適した溶剤として、トリフルオロエタノール、ヘキサフルオロイソプロパノールのほか、酢酸エチル、酢酸メチル、酢酸ブチルなどの低級アルキルエステル（炭素数：６以下）溶剤、アセトン、メチルエチルケトンなどの低級アルキルケトン（炭素数：６以下）溶剤、塩化メチレン、クロロホルム、ジクロロエタンなどの低級ハロゲン化炭化水素（炭素数：４以下）溶剤などが例示される。なかでも、血管内膜肥厚抑制剤（シロリムス）をポリマーに担持させて、薬剤徐放性を与える観点から、低級アルキルエステル、低級アルキルケトン溶剤および低級ハロゲン化炭化水素溶剤が好ましい。これらの溶剤を用いて被覆層を形成して溶剤を除去した場合には、血管内膜肥厚抑制剤（シロリムス）がポリマーに担持され、ステント本体の上に前記第１被覆層が、第２被覆層の上に前記第３被覆層が形成されると、血管内膜肥厚抑制剤（シロリムス）の放出速度が望ましいものとなる。
【００９７】
（第２被覆層の形成）
第２被覆層は、ポリマーと他の構成成分からなる第２組成物を溶解した溶液を、第１被覆層上に塗布することにより形成される。塗布方法は第１被覆層の形成と同様である。
【００９８】
（第３被覆層の形成）
第３被覆層は、ポリマーと他の構成成分からなる第３組成物を溶解した溶液を、第２被覆層上に塗布することにより形成される。塗布方法は第１被覆層の形成と同様である。
【００９９】
（図３における第１被覆層のポリマー、第２被覆層、第３被覆層のポリマーと血管内膜肥厚抑制剤の重量構成）
図３における前記第１被覆層は前記ポリマー、前記第２被覆層、前記第３被覆層の前記ポリマーと前記血管内膜肥厚抑制剤の重量構成を表２に示す。前記第１被覆層の前記ポリマーの任意量（８５μｇ〜２５５μｇ）、前記第２被覆層はポリマー（Ｘ１）と血管内膜肥厚抑制剤（Ｙ１）と、前記第３被覆層はポリマー（Ｘ２）と血管内膜肥厚抑制剤（Ｙ２）の重量構成比率（Ｙ１：Ｘ１：Ｙ２：Ｘ２）が、１：１：１：１〜１：３：１：１の範囲で形成される。重量構成比率が１：１：１：１を超えると、コーティングした層からの薬剤放出量が多くなり、また、１：４：１：１未満であると、コーティングした層からの薬剤放出量が少なくなり、放出速度を調整することが出来ない。
【０１００】
【表２】
2015154921.tif 000004
【０１０１】
（図２、図３における血管内膜肥厚抑制剤放出速度の調整）
本発明の薬剤徐放性ステントがステント内狭窄を顕著に抑制するには、参考実施例の項に記載した動物試験からも明らかなように、３７℃のリン酸緩衝生理食塩水（ｐH７．４）にステントを浸漬してから１ヶ月目の薬剤（シロリムス）溶出量が８０％程度、３ヶ月目の薬剤（シロリムス）溶出量が１００％程度となるような速度で放出するよう調節する必要があることを本発明者は見出した。
【０１０２】
薬剤（シロリムス）の放出速度は、本発明の図２における前記第２被覆層の第１組成物、本発明の図３における前記第２被覆層の第２組成物のポリマー中に薬剤（シロリムス）を高濃度に担持させ、上記構成比率ポリマー（Ｘ）と血管内膜肥厚抑制剤（Ｙ）の比率（Ｙ／Ｘ）を１／３〜１／１、また、本発明の図３における前記第２被覆層の第３組成物のポリマー中に薬剤（シロリムス）を高濃度に担持させ、上記構成比率ポリマー（Ｘ）と血管内膜肥厚抑制剤（Ｙ）の比率（Ｙ／Ｘ）を１／１の範囲にすることにより、シロリムスが放出される。本発明の図２における前記第２被覆層、本発明の図３における前記第２被覆層、本発明の図３における前記第３被覆層において、薬剤（シロリムス）はポリマーにミクロ分散状態で担持されている。薬剤（シロリムス）をミクロ分散状態で担持するためには、上記のようにポリマーと薬剤（シロリムス）を含む組成物を調整するときに用いられる溶剤の選択により可能である。
【０１０３】
薬剤（シロリムス）の放出速度は、第１組成物、第２組成物、第３組成物に用いられるポリマーにより影響されるが、該ポリマーにより、上記範囲内で被覆層の厚みを変えることにより、制御可能である。
【実施例】
【０１０４】
以下、実施例により本発明を具体的に説明するが、これらの実施例は本発明の限定を意図するものではない。実施例中で用いる材料、使用量、濃度、処理温度などの数値条件、処理法などは本発明の範囲内における好適例にすぎない。
【０１０５】
ステント母材をＡＺ３１（マグネシウム合金）を用いて検討した。
（図２における構成層の決定）
［参考製造例１］
ステント１本あたり第１被覆層にポリＤ，Ｌ−ＰＬＡ８５μｇ、第２被覆層にシロリムス８５μｇとポリＤ，Ｌ−ＰＬＡ８５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１０６】
[参考製造例２]
ステント１本あたり第１被覆層にシロリムス８５μｇとポリＤ，Ｌ−ＰＬＡ８５μｇ、第２被覆層にポリＤ，Ｌ−ＰＬＡ８５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１０７】
[参考製造例３]
ステント１本あたり第１被覆層にポリＤ，Ｌ−ＰＬＡ８５μｇ、第２被覆層にポリＤ，Ｌ−ＰＬＡ８５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１０８】
（図２における構成層決定のための薬剤放出試験）
参考製造例１〜３に示した３種類の薬剤コーティングステントからの薬剤放出量を測定した。各ステントは減圧滅菌後、エチレンオキサイドガス（ＥＯＧ）滅菌を行った。各ステントを清浄な密閉ガラス容器に入れ、ｐＨ７．４のリン酸緩衝生理食塩水を加えた。ステント全体が液中で浸漬された状態で、３７℃恒温器内で振盪をおこなった。
【０１０９】
所定時間毎に溶出液のＵＶ吸収（シロリムス２７８ｎｍ）を紫外可視分光光度計ＵＶ−２４５０（島津製）で測定し、シロリムスの吸光度を測定した。搭載された薬剤の量をもとに溶出量を％で算出した。結果を表３に示す。表３の溶出量は１２本の平均値である。
【０１１０】
【表３】
2015154921.tif 000005
【０１１１】
表３より、２層コーティングされた薬剤コーティングステントでは、いずれもバースト様の急激な放出は見られなかった。参考製造例２ではシロリムスが浸漬１ヶ月で溶出量が４１％、浸漬３ヶ月で溶出量が５８％となり、所望の構成層（血管内膜肥厚を抑制するためには１ヶ月目の薬剤（シロリムス）溶出量が８０％程度、３ヶ月目の薬剤（シロリムス）溶出量が１００％程度となることが望ましい）ではなく、参考製造例１の構成層で適切なポリマー、薬剤の量を検討した。
【０１１２】
（図２におけるポリマー、薬剤の最適量の決定）
上記試験により、ステント表面に第１被覆層にポリＤ，Ｌ−ＰＬＡ、第２被覆層にシロリムスとポリＤ，Ｌ−ＰＬＡからなる層が最適な薬剤徐放であることが判明したため、以下でポリマー、薬剤の最適量の決定を行った。
[参考製造例４]
ステント１本あたり第１被覆層にポリＤ，Ｌ−ＰＬＡ８５μｇ、第２被覆層にシロリムス８５μｇとポリＤ，Ｌ−ＰＬＡ２５５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１１３】
[参考製造例５]
ステント１本あたり第１被覆層にポリＤ，Ｌ−ＰＬＡ８５μｇ、第２被覆層にシロリムス８５μｇとポリＤ，Ｌ−ＰＬＡ３４０μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１１４】
（図２における最適量決定のための薬剤放出試験）
参考製造例４〜５に示した２種類の薬剤コーティングステントからの薬剤放出量を測定した。各ステントは減圧滅菌後、エチレンオキサイドガス（ＥＯＧ）滅菌を行った。各ステントを清浄な密閉ガラス容器に入れ、ｐＨ７．４のリン酸緩衝生理食塩水を加えた。ステント全体が液中で浸漬された状態で、３７℃恒温器内で振盪をおこなった。
【０１１５】
所定時間毎に溶出液のＵＶ吸収（シロリムス２７８ｎｍ）を紫外可視分光光度計ＵＶ−２４５０（島津製）で測定し、シロリムスの吸光度を測定した。搭載された薬剤の量をもとに溶出量を％で算出した。結果を表４に示す。表４の溶出量は１２本の平均値である。
【０１１６】
【表４】
2015154921.tif 000006
【０１１７】
表４より、２層コーティングされた薬剤コーティングステントでは、いずれもバースト様の急激な放出は見られなかった。参考製造例４ではシロリムスが浸漬１ヶ月で溶出量が４３％、浸漬３ヶ月で溶出量が６７％、参考製造例５ではシロリムスが浸漬１ヶ月で溶出量が１３％、浸漬３ヶ月で溶出量が２１％となり、所望の構成層（血管内膜肥厚を抑制するためには１ヶ月目の薬剤（シロリムス）溶出量が８０％程度、３ヶ月目の薬剤（シロリムス）溶出量が１００％程度となることが望ましい）ではなかった。この結果をもとに、参考動物試験１を実施した。
【０１１８】
（参考動物試験１）
ＤＥＳ１、ＤＥＳ２および参考製造例３のポリマーコーティングのみを施したＰＣＳ１の３種類のステント各３本、合計１８本をクラウン系ミニブタ（体重２５〜４５ｋｇ）９匹の冠動脈（ＬＡＤ、ＬＣＸ）に埋植し、１か月後にステント内狭窄の度合いを定量的冠動脈造影法（ＱＣＡ）で評価した。ＤＥＳ１は上記参考製造例１、ＤＥＳ２は上記参考製造例２のポリマー、薬剤の量をステントにコーティングした。
【０１１９】
各ステントをバルーンカテーテルにマウントし、ＥＯＧ滅菌を行った。各ステントは全身麻酔下、ミニブタの右大腿動脈からシースイントロデユーサーを使い、６Ｆｒのガイディングカテーテルを使用して冠動脈内に挿入した。元の血管径に対して、ステント埋植後の血管径（近位部）が１．０〜１．２の範囲内におさまるよう、埋植部位とステント拡張圧を選択して、ステントの埋植を行った。
【０１２０】
埋植３０日後、ステント埋植部位をＸ線造影法により血管内腔径をステントの近位部、中央部、遠位部の３か所で計測した。狭窄率は以下の計算式により算出した。
血管径狭窄率＝（埋植直後の内腔径−１か月後の内腔径）／埋植直後の内腔径×１００算出された平均血管径狭窄率（％）を表３に示す。
【０１２１】
【表５】
2015154921.tif 000007
【０１２２】
表５からわかるように、ＤＥＳ１（参考製造例１）ではＰＣＳ１（参考製造例３）より狭窄率が小さい。これに対し、ＤＥＳ２（参考製造例２）の狭窄抑制効果は劣性であり、薬の溶出挙動が最適でないことが示唆された。
【０１２３】
（参考動物試験２）
参考製造例１、参考製造例２をもとに作製した薬剤放出ステント、ＤＥＳ１、ＤＥＳ２および参考製造例３のポリマーコーティングのみを施したＰＣＳ１の３種類のステント各３本、合計１８本をクラウン系ミニブタ（体重２５〜４５ｋｇ）９匹の冠動脈（ＬＡＤ、ＬＣＸ）に埋植し、１ヶ月後に病理解剖して摘出した心臓をホルマリン固定した。該心臓からステントが埋植されている血管組織を切り出し、アクリル樹脂で固定した後、ステントの中央、両端の３か所で切断して厚さ６μｍの薄切片を作製した。これらをヘマトキシリン・エオシン染色とエラスチカ・ワンギーソン染色により染色し、面積狭窄率（％）と内皮細胞被覆率（％）を評価した。ＤＥＳ１では面積狭窄率は２８±８％で、参考製造例１の平均血管径狭窄率とほぼ一致した。内皮細胞の被覆率は１００％で、ステント埋植時の血管内壁の傷害は完全治癒していた。ＤＥＳ２では面積狭窄率は５１±１６％で、参考製造例２の平均血管径狭窄率とほぼ一致した。
【０１２４】
動脈用ステントの表面に担持されたシロリムスが、３７℃のリン酸緩衝生理食塩水（ｐＨ７．４）中で、該ステントの浸漬時点から血管内膜肥厚を抑制するためには１ヶ月目の薬剤（シロリムス）溶出量が８０％程度、３ヶ月目の薬剤（シロリムス）溶出量が１００％程度となるシロリムスの放出速度が調節されている薬剤徐放性動脈ステントが作製された。これを動脈内に留置した場合、放出されたシロリムスが血管内膜肥厚を有効に抑制でき、かつステント留置１か月以内に血管内壁がほぼ完全に内皮細胞で覆われることが、以上の薬剤溶出試験および動物実験の結果から示された。
【０１２５】
（図３における構成層の決定）
ステント母材をＭｇ９６．１％−Ｎｄ２．５％−Ｚｎ１．０％−Ｚｒ０．４％を用いて検討した。
［参考製造例６］
ステント１本あたり第１被覆層にポリＤ，Ｌ−ＰＬＡ８５μｇ、第２被覆層にシロリムス８５μｇとポリＤ，Ｌ−ＰＬＡ８５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１２６】
[参考製造例７]
ステント１本あたり第１被覆層にシロリムス８５μｇとポリＤ，Ｌ−ＰＬＡ８５μｇ、第２被覆層にポリＤ，Ｌ−ＰＬＡ８５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１２７】
[参考製造例８]
ステント１本あたり第１被覆層にポリＤ，Ｌ−ＰＬＡ８５μｇ、第２被覆層にポリＤ，Ｌ−ＰＬＡ８５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１２８】
（図３における構成層決定のための薬剤放出試験）
参考製造例６〜８に示した３種類の薬剤コーティングステントからの薬剤放出量を測定した。各ステントは減圧滅菌後、エチレンオキサイドガス（ＥＯＧ）滅菌を行った。各ステントを清浄な密閉ガラス容器に入れ、ｐＨ７．４のリン酸緩衝生理食塩水を加えた。ステント全体が液中で浸漬された状態で、３７℃恒温器内で振盪をおこなった。
【０１２９】
所定時間毎に溶出液のＵＶ吸収（シロリムス２７８ｎｍ）を紫外可視分光光度計ＵＶ−２４５０（島津製）で測定し、シロリムスの吸光度を測定した。搭載された薬剤の量をもとに溶出量を％で算出した。結果を表６に示す。表６の溶出量は１２本の平均値である。
【０１３０】
【表６】
2015154921.tif 000008
【０１３１】
表６より、２層コーティングされた薬剤コーティングステントでは、いずれもバースト様の急激な放出は見られなかった。参考製造例７、参考製造例８ともに所望の構成層（血管内膜肥厚を抑制するためには１ヶ月目の薬剤（シロリムス）溶出量が８０％程度、３ヶ月目の薬剤（シロリムス）溶出量が１００％程度となることが望ましい）でなく、コア構造体のマグネシウム合金の耐食性によって溶出量が異なることが示唆された。浸漬１ヶ月目、浸漬３ヶ月目の薬剤（シロリムス）の溶出量を最適化するために、第２被覆層の構成を検討した。
【０１３２】
（図３における所望の構成層の検討）
表６のように、薬剤（シロリムス）とポリマーの重量構成を以下のようにした。薬剤（シロリムス）の量を多くすることによって、薬剤溶出性は増加すると考えられるが、初期の内皮細胞の増殖を抑制するため、良くない。そのため薬剤（シロリムス）の量は変えず、初期の薬剤溶出量を制御する層を付与することにより、薬剤溶出性を調節した。
【０１３３】
【表７】
2015154921.tif 000009
【０１３４】
[参考製造例９]
ステント１本あたり第１被覆層にポリＤ，Ｌ−ＰＬＡ８５μｇ、第２被覆層にシロリムス８５μｇとポリＤ，Ｌ−ＰＬＡ８５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１３５】
[参考製造例１０]
ステント１本あたり第１被覆層にポリＤ，Ｌ−ＰＬＡ８５μｇ、第２被覆層にシロリムス８５μｇとポリＤ，Ｌ−ＰＬＡ４２．５μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層のコーティング液を、第１被覆層のコーティング方法と同様にコーティングした。この同一条件で１２本のステント本体にコーティングを行った。
【０１３６】
[参考製造例１１]
ステント１本あたり第１被覆層にポリＤ，Ｌ−ＰＬＡ８５μｇ、第２被覆層にシロリムス６５μｇとポリＤ，Ｌ−ＰＬＡ６５μｇ、第３被覆層にシロリムス２０μｇとポリＤ，Ｌ−ＰＬＡ１０μｇとなるように溶液（コーティング液）を調製した。図１に示すデザインを有するステント本体をスプレイ式コーティング装置のマンドレルに装着した。前記第１被覆層のコーティング液を０．０２ｍＬ／分の速度でノズルより噴射し、ノズル下９ｍｍの位置でステント本体を毎分１２０回転の速度で回転させつつ往復運動させて約７０秒間にわたってステント本体の端から中央までの表面にコーティングを行った。コーティング終了後３分間ステントを減圧乾燥し、ついで残りの半分をコーティングした。全面コーティングが終了したステントは減圧乾燥してから、６０℃で２４時間乾燥して溶剤を完全に除去した。溶剤除去後、前記第２被覆層、前記第３被覆層のコーティング液を、第１被覆層のコーティング方法と同様にコーティングした。この同一条件で１２本のステント本体にコーティングを行った。
【０１３７】
（図３における構成層決定のための薬剤放出試験）
参考製造例９〜１１に示した３種類の薬剤コーティングステントからの薬剤放出量を測定した。各ステントは減圧滅菌後、エチレンオキサイドガス（ＥＯＧ）滅菌を行った。各ステントを清浄な密閉ガラス容器に入れ、ｐＨ７．４のリン酸緩衝生理食塩水を加えた。ステント全体が液中で浸漬された状態で、３７℃恒温器内で振盪をおこなった。
【０１３８】
所定時間毎に溶出液のＵＶ吸収（シロリムス２７８ｎｍ）を紫外可視分光光度計ＵＶ−２４５０（島津製）で測定し、シロリムスの吸光度を測定した。搭載された薬剤の量をもとに溶出量を％で算出した。結果を表８に示す。表８の溶出量は１２本の平均値である。
【０１３９】
【表８】
2015154921.tif 000010
【０１４０】
表８より、２層、３層コーティングされた薬剤コーティングステントでは、いずれもバースト様の急激な放出は見られなかった。参考製造例９、参考製造例１０ともに所望の構成層（血管内膜肥厚を抑制するためには１ヶ月目の薬剤（シロリムス）溶出量が８０％程度、３ヶ月目の薬剤（シロリムス）溶出量が１００％程度となることが望ましい）でなかった。参考製造例１１において所望の構成層となったため、参考動物試験３を実施した。
【０１４１】
（参考動物試験３）
ＤＥＳ３、ＤＥＳ４および参考製造例８のポリマーコーティングのみを施したＰＣＳ２の３種類のステント各３本、合計１８本をクラウン系ミニブタ（体重２５〜４５ｋｇ）９匹の冠動脈（ＬＡＤ、ＬＣＸ）に埋植し、１か月後にステント内狭窄の度合いを定量的冠動脈造影法（ＱＣＡ）で評価した。ＤＥＳ３は上記参考製造例１１、ＤＥＳ４は上記参考製造例９のポリマー、薬剤の量をステントにコーティングした。
【０１４２】
各ステントをバルーンカテーテルにマウントし、ＥＯＧ滅菌を行った。各ステントは全身麻酔下、ミニブタの右大腿動脈からシースイントロデユーサーを使い、６Ｆｒのガイディングカテーテルを使用して冠動脈内に挿入した。元の血管径に対して、ステント埋植後の血管径（近位部）が１．０〜１．２の範囲内におさまるよう、埋植部位とステント拡張圧を選択して、ステントの埋植を行った。
【０１４３】
埋植３０日後、ステント埋植部位をＸ線造影法により血管内腔径をステントの近位部、中央部、遠位部の３か所で計測した。狭窄率は以下の計算式により算出した。
血管径狭窄率＝（埋植直後の内腔径−１か月後の内腔径）／埋植直後の内腔径×１００算出された平均血管径狭窄率（％）を表９に示す。
【０１４４】
【表９】
2015154921.tif 000011
【０１４５】
表９からわかるように、ＤＥＳ３（参考製造例１１）ではＰＣＳ２（参考製造例８）より狭窄率が小さい。ＤＥＳ４（参考製造例９）の狭窄抑制効果は劣性であり、薬の溶出挙動が最適でないことが示唆された。
【０１４６】
（参考動物試験４）
参考製造例１１、参考製造例９をもとに作製した薬剤放出ステント、ＤＥＳ３、ＤＥＳ４および参考製造例８のポリマーコーティングのみを施したＰＣＳ２の３種類のステント各３本、合計１８本をクラウン系ミニブタ（体重２５〜４５ｋｇ）９匹の冠動脈（ＬＡＤ、ＬＣＸ）に埋植し、１ヶ月後に病理解剖して摘出した心臓をホルマリン固定した。該心臓からステントが埋植されている血管組織を切り出し、アクリル樹脂で固定した後、ステントの中央、両端の３か所で切断して厚さ６μｍの薄切片を作製した。これらをヘマトキシリン・エオシン染色とエラスチカ・ワンギーソン染色により染色し、面積狭窄率（％）と内皮細胞被覆率（％）を評価した。ＤＥＳ３では面積狭窄率は２２±７％で、参考製造例１２の平均血管径狭窄率とほぼ一致した。内皮細胞の被覆率は１００％で、ステント埋植時の血管内壁の傷害は完全治癒していた。ＤＥＳ４では面積狭窄率は５０±９％で、参考製造例１０の平均血管径狭窄率とほぼ一致した。
【０１４７】
動脈用ステントの表面に担持されたシロリムスが、３７℃のリン酸緩衝生理食塩水（ｐＨ７．４）中で、該ステントの浸漬時点から血管内膜肥厚を抑制するためには１ヶ月目の薬剤（シロリムス）溶出量が８０％程度、３ヶ月目の薬剤（シロリムス）溶出量が１００％程度となるシロリムスの放出速度が調節されている薬剤徐放性動脈ステントが作製された。これを動脈内に留置した場合、放出されたシロリムスが血管内膜肥厚を有効に抑制でき、かつステント留置１か月以内に血管内壁がほぼ完全に内皮細胞で覆われることが、以上の薬剤溶出試験および動物実験の結果から示された。
【０１４８】
本発明の特定の実施形態について説明を行ったが、この技術分野における当業者は本明細書において記述された上記の実施形態を容易に修正することができることは明らかである。従って、本発明は、この明細書で示された特定の実施形態に限定されることなく、他のいかなる修正、変更、実施の形態への利用に適用されるものであり、それゆえに、他のすべての修正、変更、実施形態は、本発明の精神および範囲内に入るものとみなされるべきである。
【符号の説明】
【０１４９】
１  全リンク型ステント
２，４，８，１０，１２  ポリマー
３，９，１１  血管内膜肥厚抑制剤
１３  第３被覆層
５，１４  第２被覆層
６，１５  第１被覆層
７，１６  コア構造体
【図１】
2015154921.tif 000012
【図２】
2015154921.tif 000013
【図３】
2015154921.tif 000014